(57)【要約】      （修正有）【課題】従来のスクラッチタイプの宝くじなどに用いられる隠蔽用紙は、再パルプ化が不可能であり、また、通常の紙と同様に焼却が不可能であるという問題があり、また、この問題を解消しても、２次加工が必要なため、製造工程が多くなり、生産性が悪く、また貼り合わせている紙の剥離が生じやすく、不本意な紙の剥離により、確実な隠蔽性を持たせることができない場合があるという問題があった。従って、情報を確実に隠蔽することができ、生産性にも優れた隠蔽用紙を提供する。【解決手段】少なくとも表層２、裏層４及び両層間に位置する中間層３の３層構造を有し、前記中間層は、カーボンブラックを配合してなり、前記表層及び前記裏層の少なくともいずれか一方は、白色度（ＪＩＳ  Ｐ  ８１２３）が５０％以上の白色層であり、前記中間層と前記白色層とは、抄き合わせにより形成されている隠蔽用紙。【選択図】          図１
2004169196.tif 000002
【特許請求の範囲】
【請求項１】
少なくとも表層、裏層及び両層間に位置する中間層の３層構造を有し、
前記中間層は、カーボンブラックを配合してなり、
前記表層及び前記裏層の少なくともいずれか一方は白色層であり、
前記白色層の表面から測定した、全体の白色度（ＪＩＳ  Ｐ  ８１２３）が５０％以上であり、
前記中間層と前記白色層とは、抄き合わせにより形成されている
ことを特徴とする隠蔽用紙。
【請求項２】
請求項１記載の隠蔽用紙であって、中間層のカーボンブラック含有量が、固形分で３〜２０重量％であることを特徴とする隠蔽用紙。
【請求項３】
請求項１または２記載の隠蔽用紙であって、中間層の米坪が３０ｇ／ｍ２以上であることを特徴とする隠蔽用紙。
【請求項４】
請求項１〜３のいずれかに記載の隠蔽用紙であって、白色層の米坪が３０〜１２０ｇ／ｍ２であることを特徴とする隠蔽用紙。
【請求項５】
請求項１〜４のいずれかに記載の隠蔽用紙であって、白色層は、その厚さが３０μｍ以上であり、ステキヒトサイズ度が４秒以上であることを特徴とする隠蔽用紙。
【発明の詳細な説明】
【０００１】
【発明の属する技術分野】
本発明は、スクラッチ方式の宝くじ、各種懸賞、ゲーム等に用いることができる隠蔽用紙に係り、更に詳細には、情報を確実に隠蔽することができ、生産性にも優れた隠蔽用紙に関するものである。
【０００２】
【従来の技術】
従来より、いわゆるスクラッチ方式の宝くじ、各種懸賞、ゲーム等において、文字や数字などの情報を隠蔽したカード類が広く用いられている。
これらのカード類は、文字や情報を印刷した台紙と、該台紙の被隠蔽情報を隠蔽する隠蔽性付与手段とから構成されている。
一般的に、このような隠蔽性付与手段としては、アルミニウム箔を中層とした積層紙が、スクラッチ方式の宝くじ等において用いられている。該積層紙を用いる場合には、該積層紙を台紙に接着剤などを介して貼り付けて用いられる。
【０００３】
しかしながら、アルミニウム箔を使用する方法は、高度な隠蔽性を付与することが可能であるものの、アルミニウム箔が傷つきやすく、生産性が悪く、再パルプ化が不可能であり、また焼却も不可能であるという欠点を有している。
このようなアルミニウム箔を用いた場合の欠点を解消するために、特許文献１、特許文献２、特許文献３には、酸化鉄あるいはアルミニウムを金属蒸着させて、金属蒸着層を形成し、該隠蔽層を隠蔽性付与手段とすることが提案されている。
【０００４】
また、特許文献４、特許文献５には、金属微粉末やそれらの酸化微粉末を含むインキを台紙に塗布して形成された隠蔽層を隠蔽性付与手段として用いることが提案されている。
しかし、これらの提案でもアルミニウム箔を設けた場合と同様に、再パルプ化が不可能であり、また、通常の紙と同様に焼却が不可能であるという問題があった。
【０００５】
そこで、金属ではなくカーボンブラックやグラファイトなどを用いて再パルプ化が可能となるように隠蔽性付与手段を形成することが提案されている。
例えば、特許文献６には、カーボンブラック、グラファイト、アルミニウム粉末などをバインダーを使用して塗工し、その上に白色塗工層を設けて、隠蔽層を形成し、これを隠蔽付与手段として用いることが提案されている。
また、特許文献７には、カーボンブラックを配合した接着剤により、２枚の紙を貼り合わせてなる隠蔽用紙が提案されている。
【０００６】
【特許文献１】
特開昭６０−１７３７２２号公報（第１頁右欄第１７行〜第２頁左上欄第７行、第１図）
【特許文献２】
特開平８−１５０７８０号公報（明細書段落００１０、図１）
【特許文献３】
特開平９−１１１６９７号公報
【特許文献４】
特開平８−１９２５９１号公報（明細書段落００１３、図１）
【特許文献５】
特開平１０−３３７９８６号公報（明細書段落００１５、図１）
【特許文献６】
特開平７−２４２０８６号公報（明細書段落０００９、図１）
【特許文献７】
特開２００１−２８７４８６号公報（明細書段落０００８、図１）
【０００７】
【発明の解決しようとする課題】
しかしながら、上述のカーボンブラックなどを用いて隠蔽性付与手段を形成するという提案でも、紙を製造した後に更に隠蔽性を付与するために２次加工が必要となるので、製造工程が多くなり、生産性が悪く、また貼り合わせている紙の剥離が生じやすく、不本意な紙の剥離により、確実な隠蔽性を持たせることができない場合があるという問題があった。
従って、本発明の目的は、情報を確実に隠蔽することができ、生産性にも優れた隠蔽用紙を提供することにある。
【０００８】
【課題を解決するための手段】
本発明者らは、上述の課題を解消すべく鋭意検討した結果、カーボンブラックを有する紙と白色の紙とを特定の白色度となるように抄き合わて形成した積層紙が、上記目的を達成しうることを知見した。以下に本発明を記載する。
【０００９】
請求項１の発明は、少なくとも表層、裏層及び両層間に位置する中間層の３層構造を有し、前記中間層は、カーボンブラックを配合してなり、前記表層及び前記裏層の少なくともいずれか一方は、白色層であり、前記白色層の表面から測定した、全体の白色度（ＪＩＳ  Ｐ  ８１２３）が５０％以上であり、前記中間層と前記白色層とは、抄き合わせにより形成されていることを特徴とする隠蔽用紙である。
【００１０】
請求項２の発明は、請求項１記載の隠蔽用紙であって、中間層のカーボンブラック含有量が、固形分で３〜２０重量％であることを特徴とする隠蔽用紙である。
【００１１】
請求項３の発明は、請求項１または２記載の隠蔽用紙であって、中間層の米坪が３０ｇ／ｍ２以上であることを特徴とする隠蔽用紙である。
【００１２】
請求項４の発明は、請求項１〜３のいずれかに記載の隠蔽用紙であって、白色層の米坪が３０〜１２０ｇ／ｍ２であることを特徴とする隠蔽用紙である。
【００１３】
請求項５の発明は、請求項１〜４のいずれかに記載の隠蔽用紙であって、白色層は、その厚さが３０μｍ以上であり、ステキヒトサイズ度が４秒以上であることを特徴とする隠蔽用紙。
【００１４】
【発明の実施の形態】
以下、本発明の隠蔽用紙について更に詳細に説明する。
本発明の隠蔽用紙における前記中間層は、カーボンブラックを配合してなり、抄き合わせにより形成されてなる紙からなる層であり、もっぱら被隠蔽情報を隠蔽する作用を有するものである。
【００１５】
前記中間層に配合されるカーボンブラックとしては、ランプブラック、チャンネルブラック、ファーネスブラック、サーマルブラック、アセチレンブラック等が挙げられる。本発明においては、抄紙した際に良好に繊維中に保持され、良好な隠蔽性を発揮するものであれば特に制限されず、いかなるカーボンブラックでも用いることができるが、中でも、粒子形が小さく、着色性が良好であることから、ファーネスブラックが好ましく用いられる。
カーボンブラックの使用形態としては、粉末、ペースト状、水分散状等があるが、抄紙する際に繊維スラリーに分散させることから、水分散状のものを用いるのが好ましい。
カーボンブラックの水分散状のものは、フミン酸塩、界面活性剤などを用いて公知の手法により得られる。
【００１６】
各カーボンブラック粒子の粒子形状は、球状であるのが、串に刺した団子或いはぶどうに形容される凝集体を形成して、凝集体の形態が使用上好ましいものとなる点で好ましい。
また、カーボンブラック粒子の粒径は、１５〜５０ｎｍとするのが好ましく、２０〜３０ｎｍとするのが更に好ましい。
カーボンブラック粒子の粒径を１５ｎｍ以上とすることにより、得られる隠蔽用紙の発色性や隠蔽性に優れ、５０ｎｍ以下とすることにより、水中への分散性、紙への定着性の点で好ましい。
【００１７】
前記中間層のカーボンブラック含有量は、中間層全体の重量中３〜２０重量％とするのが好ましく、５〜１５重量％とするのが更に好ましい。
中間層のカーボンブラックの含有量を３重量％以上とすると、隠蔽用紙として要求される程度の遮光性を満足させることができ、２０重量％以下とすることにより、十分な遮光性を保持しつつ、カーボンブラックの無駄な使用を押さえることができ、しかも抄き合わせにより形成された隣接する白色層との接着強度も十分なものとなる、ので上記範囲内とするのが好ましい。
特に、隠蔽用紙の坪量を紙としての実用範囲である５０〜３００ｇ／ｍ２程度とした場合に、十分な紙の遮蔽性を持たせるためには、カーボンブラックの含有量を、５〜１５重量％とするのが好ましい。
【００１８】
また、前記中間層を形成する紙の原料としては、下記のパルプ繊維の種類、パルプ繊維の長さ、繊維径などが挙げられる。
パルプ繊維の種類；古紙パルプ。ＬＢＫＰやＮＢＫＰなどの化学パルプ、ＧＰやＴＭＰなどの機械パルプ、ケナフやバガス等の非木材繊維、合成繊維等
繊維の長さ；好ましくは４０〜３５００μｍ、更に好ましくは５００〜３５００μｍ、もっとも好ましくは５００〜２０００μｍ。
繊維径；好ましくは１０〜７０μｍ、更に好ましくは３０〜５０μｍ。
繊維の長さを４０μｍ以上とすることにより、紙の強度が増し、３５００μｍ以下とすることにより、紙の地合が良くなるので好ましい。
繊維径を１０μｍ以上とすることにより、紙の強度が増し、７０μｍ以下とすることにより、紙の地合が良くなるので好ましい。
【００１９】
前記中間層の米坪は、３０ｇ／ｍ２以上であるのが好ましく、５０〜１００ｇ／ｍ２とするのが更に好ましい。
前記中間層の米坪を３０ｇ／ｍ２以上とすることにより、十分な遮蔽性が得られるので、好ましい。
また、前記中間層の厚さは、２０〜２００μｍとするのが好ましく、５０〜１２０μｍとするのが更に好ましい。
【００２０】
前記中間層には、更にカーボンブラックとの親和性に問題がない限り、酸化チタン等の粉体、着色顔料、直接染料、炭酸カルシウム等の填料等の他の成分を本発明の所望の効果を阻害しない範囲内で配合することもできる。
【００２１】
また、本発明の隠蔽用紙における前記白色層は、前記表層または前記裏層の少なくともいずれか一方であり、前記中間層と抄き合わせにより形成された紙の層である。そして、前記白色層は、前記中間層の黒色を隠蔽して外観を良好なものとし、更に隠蔽用紙の上にも情報を記録できるようにするという作用を有するものである。
ここで、前記表層とは、本発明の隠蔽用紙を種々の印刷が施された台紙上に貼り付ける際に、台紙と当接しない面、すなわち露出するようになされる面である。
また、前記裏層とは、本発明の隠蔽用紙を種々の印刷が施された台紙上に貼り付ける際に、台紙と当接する面、すなわち台紙に貼り合わせられる面である。
【００２２】
そして、前記中間層と前記白色層とからなる本発明の隠蔽用紙は、白色層の表面から測定した隠蔽用紙全体の白色度（ＪＩＳ  Ｐ  ８１２３に従って白色層の表面から隠蔽用紙全体について測定した白色度）が、５０％以上であり、好ましくは６０％以上であり、更に好ましくは７５％以上である。
前記白色度を５０％未満であると、可視光の透過率が上がり隠蔽性能が低下すると共に、カーボンブラックを配合した中間層の黒色を隠蔽する不透明性が不十分なものとなり、外観も悪くなる。
【００２３】
また、前記白色層の米坪は、３０〜１２０ｇ／ｍ２とするのが好ましく、４０〜７０ｇ／ｍ２とするのが更に好ましい。
前記米坪を３０ｇ／ｍ２以上とすることにより、十分な白色度及び、所望の隠蔽性能が得られ、前記米坪を１２０ｇ／ｍ２以下とすることにより、抄き合わせが容易になり、また紙を軽くすることができるので好ましい。
前記白色層は、その厚さを３０μｍ以上とするのが好ましく、５０〜８０μｍとするのが更に好ましい。
前記厚さを３０μｍ以上とすることにより、隠蔽性及び白色度を更に良好にすることができる。
【００２４】
また、前記白色層を構成する紙のステキヒトサイズ度は４秒以上であるのが好ましく、１５秒以上であるのが更に好ましい。
前記ステキヒトサイズ度を４秒以上とすることにより、加工性、印刷適正が向上するので好ましい。
【００２５】
前記白色層を形成する紙の原料としては、下記するパルプ繊維の種類、パルプ繊維の長さ、繊維径などが挙げられる。
パルプ繊維の種類；古紙パルプ、ＬＢＫＰやＮＢＫＰなどの化学パルプ、ＧＰやＴＭＰなどの機械パルプ、ケナフやバガス等の非木材繊維、合成繊維等
繊維の長さ；好ましくは４０〜３５００μｍ、更に好ましくは５００〜２０００μｍ。
繊維径；好ましくは１０〜７０μｍ、更に好ましくは３０〜５０μｍ。
繊維の長さを４０μｍ以上とすることにより、紙の強度が増し、３５００μｍ以下とすることにより、紙の地合が良くなるので好ましい。
繊維径を１０μｍ以上とすることにより、紙の強度が増し、７０μｍ以下とすることにより、紙の地合が良くなるので好ましい。
【００２６】
また、前記白色層には、上述した紙原料となる繊維の他に酸化チタン、炭酸カルシウム、カオリン、酸化チタン、シリカ、タルク等の顔料を配合することもできる。
顔料を配合する場合の顔料の配合量は、前記白色層全量中２〜２０重量％とするのが、不透明性、隠蔽性を向上させる点で好ましい。
また、前記白色層は、抄き合わせにより形成した紙に更に前記填料を含有する塗料を塗工することにより形成しても良い。このようにして前記白色層を形成した場合には、印刷適性を向上させることができ、情報の表示性能が向上する。
【００２７】
この際用いることができる塗料としては、前記顔料、ラテックス、澱粉、分散剤、保水剤を配合してなるもの等が用いられる。
前記塗料中の全固形分量は、２０〜６５重量％の範囲であるのが好ましく、この範囲内とするのが、不透明度・印刷適性が良くなる点で好ましい。
【００２８】
また、このように紙の上に塗料を塗工して塗工層を形成する場合には、必ずしも抄紙段階で白層の白色度を高くする必要はなく、紙と塗工層とにより形成される白色層全体で上述の白色度を有していればよい。
また、表層及び裏層のいずれか一方のみを白色層とする場合には、他の層は特に制限されず、この種の隠蔽用紙に採用し得る層を特に制限なく採用できる。
【００２９】
次に、本発明の隠蔽用紙の構造について、本発明の隠蔽用紙の好ましい１実施形態を図面を参照して説明することにより説明する。
ここで、図１は、本発明の隠蔽用紙の好ましい実施形態を示す１部破断斜視図である。
本発明の好ましい１実施形態としての隠蔽用紙１は、図１に示すように、白色層としての表層２及び裏層４と、両層２，４間の中間に位置する中間層３とからなる。
このように表層２及び裏層４のいずれも白層（白色層）となされているのが、生産性及び使用時の操作性の点で好ましい。
【００３０】
本実施形態の隠蔽用紙は、公知の抄き合わせ方法を特に制限なく用いて製造できる。
【００３１】
そして、このように構成された本発明の隠蔽用紙は、前記白層が前記中間層との抄き合わせにより形成されているので、紙の製造と同時に多層構造を形成できるため、２次加工が不要で生産性に優れ、しかも接着剤により貼り合わせた場合のように不意に紙がはがれることがなく、確実に隠蔽性を発揮できるという効果が奏される。
【００３２】
なお、本発明の隠蔽用紙は、上述の構造に制限されるものではなく、本発明の趣旨を逸脱しない範囲で種々変更可能である。
例えば、中間層を２層以上の多層構造にすることにより、遮光性を変えることができる。このように中間層を多層構造にすることで、ピンホールの発生を防止することができる。
また、表層及び／又は裏層と中間層との間に、中間層と同様に形成された他のカーボンブラック層及び白色層と同様に形成された他の紙層を介在させて、例えば、表層／他のカーボンブラック層／他の紙層／中間層／裏層とすることもできる。
【００３３】
次に、本発明の隠蔽用紙の好ましい１使用形態について図面を参照して説明する。
ここで、図２は、図１に示す隠蔽用紙の好ましい１使用態様を示す斜視図である。
図２に示す本発明の隠蔽用紙の好ましい１使用態様は、宝くじである。図２に示す宝くじ１０は、各種の情報が記録された台紙１１と台紙１１上の被隠蔽情報を隠蔽する本発明の隠蔽用紙１とからなる。隠蔽用紙１は、台紙１１に接着剤を介して貼り付けられている。
そして、本使用形態の宝くじ１０は、特に図示しないが、隠蔽用紙をコインなどを用いて剥がすことにより、台紙１１上に記載された被隠蔽情報を露出させて使用する。
【００３４】
本使用形態の宝くじは、本発明の隠蔽用紙に、最初の印刷工程で当たり／はずれマーク等の被隠蔽情報、及び数字またはバーコードなどの他の必要な識別情報を印刷し、次にＵＶコート印刷する。この後、被隠蔽情報を可視できないように反射光に対して不透明なオーバーラッププリントすることにより製造できる。
なお、上述の白色度はＪＩＳ  Ｐ  ８１２３に従って測定される。
【００３５】
また、上述の中間層及び白色層の厚さは、  各層の米坪（ｇ／ｍ２）と一般的な密度とから、公知の算出方法を用いて算出する方法や、実際に得られた隠蔽用紙をの各層を剥がして、実際に各層の厚さを実測する等して測定することができる。
上述のステキヒトサイズ度は、ＪＩＳ  Ｐ８１２２に従って測定した。
【００３６】
【実施例】
以下、本発明を実施例及び比較例により更に詳細に説明するが、本発明はこれらに何ら制限されるものではない。
〔実施例１〕
下記の原材料を用いて、下記の製造方法に従って抄き合わせを行い、図１に示す構成の隠蔽用紙を得た。カーボンブラックの配合量及び得られた隠蔽用紙の物性を〔表１〕に示す。
【００３７】
＜原材料＞
・白色層
パルプ繊維；ＬＢＫＰ
繊維長さ（平均）８００μｍ、繊維径（平均）４０μｍ
・中間層
パルプ繊維；ＬＢＫＰ
繊維長さ（平均）８００μｍ、繊維径（平均）４０μｍ
カーボンブラック；商品名「グランドブラックＹＴ−１００」、商品名「サンダイブラックＰ」  粒子形状；球状、粒径（平均）２０〜３０μｍ
【００３８】
＜製造方法＞
使用装置；丸網多層抄き抄紙機
【００３９】
得られた隠蔽用紙について下記の試験方法に従って隠蔽性を確認した。その結果を〔表１〕に示す。
隠蔽性；隠蔽用紙の片面に水性ペン、油性ペン、ボールペンで文字を記入し、文字を記入した面から光源装置（商品名「ＬＡ−１８０Ｍｅ」林時計工業社製）で光を当て、反対側から目視して透過光による線の見え具合で評価した。
評価は、文字が全く見えない場合を◎、文字は見えないがピンホールを通して光が見えるものを○、文字が少しでも見える場合を×とした。
【００４０】
〔実施例２〕
カーボンブラックの配合量を〔表１〕に示すとおりとした以外は、実施例１と同様にして隠蔽用紙を得た。
得られた隠蔽用紙について、実施例１と同様にして隠蔽性を確認した。その結果を〔表１〕に示す。
【００４１】
〔実施例３〕
カーボンブラックの配合量を〔表１〕に示すとおりとした以外は、実施例１と同様にして隠蔽用紙を得た。
得られた隠蔽用紙について、実施例１と同様にして隠蔽性を確認した。その結果を〔表１〕に示す。
【００４２】
〔比較例１〕
カーボンブラックの配合量を〔表１〕に示すとおりとした以外は、実施例１と同様にして隠蔽用紙を得た。
得られた隠蔽用紙について、実施例１と同様にして隠蔽性を確認した。その結果を〔表１〕に示す。
【００４３】
【表１】
2004169196.tif 000003
【００４４】
【発明の効果】
以上詳述したように、本発明によれば、情報を確実に隠蔽することができ、生産性にも優れた隠蔽用紙を提供することができる。
【図面の簡単な説明】
【図１】図１は、本発明の隠蔽用紙の好ましい１実施形態を示す一部破断斜視図である。
【図２】図２は、図１に示す隠蔽用紙の好ましい１使用態様を示す斜視図である。
【符号の説明】
１    隠蔽用紙
２    表層
３    中間層
４    裏層
【図１】
2004169196.tif 000004
【図２】
2004169196.tif 000005